КОМПОЗИЦИИ ДЛЯ ОБРАБОТКИ ТКАНЕЙ, СОДЕРЖАЩИЕ ЭСТЕРКВАТ С ПЕРЙОДАТНЫМИ СОЛЯМИ

1. Диспергируемая композиция для обработки текстиля, содержащая:
(а) от примерно 1 до примерно 35% биоразлагаемого соединения четвертичного аммония и жирной кислоты, полученного путем реакции алканоламина и производного жирной кислоты с последующей кватернизацией; и
(b) от примерно 0,001 до примерно 1% перйодатной соли.
2. Композиция по п.1, где соединение четвертичного аммония имеет формулу:
1
2
1
-а
где Q является карбоксильной группой, имеющей структуру, выбранную из -ОСО- и -СОО-; R является алифатической углеводородной группой, содержащей от 8 до 22 атомов углерода; R выбран из -Q-R и -ОН; q, r, s и t, каждый независимо, представляет число от 1 до 3; и Х является анионом, имеющим валентность а.
3. Композиция по п.2, которая содержит от примерно 0,001 до примерно 0,5% перйодатной соли.
4. Композиция по п.3, где перйодатная соль выбрана из перйодата калия, перйодата лития, перйодата кальция, перйодата натрия и их смесей.
5. Композиция по п.4, где перйодатная соль является перйодатом калия.
6. Композиция по п.4, где молярное отношение соединения четвертичного аммония/перйодата составляет от примерно 1 до примерно 4.
7. Композиция по п.4, где соединение четвертичного аммония является смесью сложных моноэфиров, сложных диэфиров и сложных триэфиров.
8. Композиция по п.7, где нормализованное процентное содержание сложного моноэфира в соединении четвертичного аммония и жирной кислоты составляет примерно от 28 до 39%, нормализованное процентное содержание диэфирного соединения составляет от примерно 52 до примерно 62%, и нормализованное процентное содержание триметильного соединения составляет от примерно 7 до примерно 14%.
9. Композиция по п.1, где соединение четвертичного аммония является олигомерным эстеркватом, полученным по реакции алканоламина с (i) поликарбоновой кислотой; и (ii) жирным спиртом, жирной кислотой или смесью жирного спирта и жирной кислоты с последующей частичной кватернизацией.
10. Композиция по п.9, которая содержит от примерно 0,001 до примерно 0,5% перйодатной соли, выбранной из перйодата калия, перйодата кальция, перйодата лития, перйодата натрия и их смесей.
1
10
20
11. Композиция по п.4, где в соединении четвертичного аммония R является С-С алкилом.
2
1
12. Композиция по п.11, где в соединении четвертичного аммония одна из групп R является -Q-R.
2
1
13. Композиция по п.11, где в соединении четвертичного аммония обе группы R являются -Q-R.
2
14. Композиция по п.11, где в соединении четвертичного аммония обе группы R являются -ОН.
15. Способ смягчения тканей, включающий помещение указанных тканей в водный раствор, содержащий от примерно 50 м.д. до примерно 250 м.д. композиции по п.1.